(57)【要約】  (A) CnF2n+1(CH2CF2)a(CF2CF2)b(CH2CH2)cOCOCR=CH2(R：H、メチル基、n：1〜6、a：1〜4、b：1〜3、c：1〜3)、(B) CH2=CRCOOR1(R：H、メチル基、R1：C1〜C30のアルキル基あるいはアラルキル基)および(C) CH2=CRCOOR2NCOまたはCH2=CRCOOR2NHCOR3 (R：H、メチル基、R2：C1〜C30のアルキレン基、R3：イソシアネート基のブロック基)の共重合体よりなる含フッ素共重合体およびこれを有効成分とする表面改質剤。この表面改質剤は、基材との密着性にすぐれ、加工耐久性が改良されている。【特許請求の範囲】
【請求項１】
(A)一般式
CnF2n+1(CH2CF2)a(CF2CF2)b(CH2CH2)cOCOCR=CH2             〔I〕
(ここで、Rは水素原子またはメチル基であり、nは1〜6の整数であり、aは1〜4の整数であり、bは1〜3の整数であり、cは1〜3の整数である)で表わされるポリフルオロアルキルアルコール(メタ)アクリル酸誘導体、(B)一般式
CH2=CRCOOR1                                       〔II〕
(ここで、Rは水素原子またはメチル基であり、R1はC1〜C30の直鎖状、分岐状または脂環状のアルキル基あるいはアラルキル基である)で表わされる(メタ)アクリル酸エステルおよび(C)一般式
CH2=CRCOOR2NCO                                   〔III〕
および
CH2=CRCOOR2NHCOR3                                 〔IV〕
(ここで、Rは水素原子またはメチル基であり、R2はC1〜C30の直鎖状または分岐状のアルキレン基であり、R3はイソシアネート基のブロック基である)で表わされるNCO基含有(メタ)アクリル酸エステルの少くとも一種
の共重合体よりなる含フッ素共重合体。
【請求項２】
重量平均分子量Mwが10,000〜1,000,000である請求項１記載の含フッ素共重合体。
【請求項３】
ポリフルオロアルキルアルコール(メタ)アクリル酸誘導体〔I〕と(メタ)アクリル酸エステル〔II〕とが、重量比で1〜99：99〜1の割合で共重合された請求項１記載の含フッ素共重合体。
【請求項４】
ポリフルオロアルキルアルコール(メタ)アクリル酸誘導体〔I〕と(メタ)アクリル酸エステル〔II〕とが、重量比で50〜95：50〜5の割合で共重合された請求項３記載の含フッ素共重合体。
【請求項５】
NCO基含有(メタ)アクリル酸エステル〔III〕および〔IV〕の少なくとも一種が、含フッ素共重合体中0.01〜30重量％の割合で共重合された請求項１記載の含フッ素共重合体。
【請求項６】
請求項１記載の含フッ素重合体を有効成分とする表面改質剤。
【請求項７】
有機溶媒溶液として調製された請求項６記載の表面改質剤。
【請求項８】
含フッ素有機溶媒溶液として調製された請求項７記載の表面改質剤。
【請求項９】
撥水撥油剤として用いられる請求項６、７または８記載の表面改質剤。
【発明の詳細な説明】
【技術分野】
【０００１】
本発明は、含フッ素重合体およびこれを有効成分とする表面改質剤に関する。さらに詳しくは、生体蓄積性が低いといわれている炭素数6以下のパーフルオロアルキル基を含有する(メタ)アクリル酸誘導体の共重合体である含フッ素重合体およびこれを有効成分とする表面改質剤に関する。
【背景技術】
【０００２】
パーフルオロアルキル基含有アルコールのアクリル酸誘導体、例えばCF3(CF2)7CH2CH2OCOCH=CH2は、繊維用撥水撥油剤を形成する含フッ素共重合体の合成モノマーとして多量に使用されている。また、そのアクリレート化前駆体であるパーフルオロアルキルアルコールは、界面活性剤等として広く使用されている。(特許文献１参照)【０００３】
特許文献２には、基材の表面処理剤におけるパーフルオロアルキル基〔Rf〕含有(メタ)アクリレートの撥水撥油性の発現は、処理膜におけるRf基の配向に起因し、さらにRf基が配向するためにはRf基(炭素数8以上)に由来する微結晶の融点が存在することが必要であるとされ、そのため炭素数8以上のパーフルオロアルキル基を有するパーフルオロアルキル基含有(メタ)アクリレートが使用されてきたと記載されている。また、炭素数8より少ないパーフルオロアルキル基を有するパーフルオロアルキル基含有(メタ)アクリレートを使用し、イソシアネート単量体非含有の重合体の場合においては、炭素数8以上のパーフルオロアルキル基含有重合体でみられる撥水撥油性能への寄与は十分ではないことも示されている。【０００４】
しかるに近年、自然界には存在しないパーフルオロオクタン酸(PFOA)あるいは炭素数8以上のパーフルオロアルキル基を有するパーフルオロアルキル基含有カルボン酸(PFCA)が大気中や河川等でその存在が確認されている。これらの化合物の内、炭素数8前後のパーフルオロアルキル基を有する化合物は生体蓄積性が高く、環境に問題がみられるとの報告がなされており、今後はその製造や使用が困難になることが予測されている。【０００５】
ここで、現在撥水撥油剤などの表面改質剤の原料として用いられるテロマー化合物の内、炭素数8以上のパーフルオロアルキル基を有する化合物は、環境中でPFCAとなる可能性が示唆されており、今後はそれの製造、使用が困難となることが予測されている。一方、パーフルオロアルキル基の炭素数が6以下の化合物にあっては、生体蓄積性が低いといわれているものの、炭素数6以下のパーフルオロアルキル基を有する化合物では、表面改質剤等の製品に要求される性能を得ることは困難であるとされている。【０００６】
また、離型剤、オイルバリア剤などの表面改質剤として一般的に用いられているパーフルオロアルキル(メタ)アクリレートをモノマーとして用いた含フッ素共重合体は、基材との密着力が満足のいくものではなく、加工耐久性についても改良が求められている。
【先行技術文献】
【特許文献】
【０００７】
【特許文献１】特公昭６３−２２２３７号公報
【特許文献２】ＷＯ２００４／０３５７０８ Ａ１
【特許文献３】ＷＯ２００９／０３４７７３ Ａ１
【特許文献４】ＷＯ２０１０／１０１０９１ Ａ１
【発明の概要】
【発明が解決しようとする課題】
【０００８】
本発明の目的は、生体蓄積性が低いといわれている炭素数6以下のパーフルオロアルキル基を有するポリフルオロアルキルアルコール(メタ)アクリル酸誘導体の共重合体よりなる含フッ素重合体およびこれを有効成分とする表面改質剤であって、表面改質剤として基材との密着性にすぐれ、加工耐久性を改良せしめたものを提供することにある。
【課題を解決するための手段】
【０００９】
かかる本発明の目的は、(A)一般式
CnF2n+1(CH2CF2)a(CF2CF2)b(CH2CH2)cOCOCR=CH2               〔I〕
(ここで、Rは水素原子またはメチル基であり、nは1〜6の整数であり、aは1〜4の整数であり、bは1〜3の整数であり、cは1〜3の整数である)で表わされるポリフルオロアルキルアルコール(メタ)アクリル酸誘導体、(B)一般式
CH2=CRCOOR1                                         〔II〕
(ここで、Rは水素原子またはメチル基であり、R1はC1〜C30の直鎖状、分岐状または脂環状のアルキル基あるいはアラルキル基である)で表わされる(メタ)アクリル酸エステルおよび(C)一般式
CH2=CRCOOR2NCO                                     〔III〕
および
CH2=CRCOOR2NHCOR3                                   〔IV〕
(ここで、Rは水素原子またはメチル基であり、R2はC1〜C30の直鎖状または分岐状のアルキレン基であり、R3はイソシアネート基のブロック基である)で表わされるNCO基含有(メタ)アクリル酸エステルの少くとも一種の共重合体よりなる含フッ素共重合体およびこれを有効成分とする表面改質剤によって達成される。上記一般式〔I〕において、重合時の重合液安定性、溶解性、重合速度といった観点から、好ましくはnは2〜4の整数であり、aは1〜2の整数であり、bは1〜3の整数であり、cは1〜2の整数である。
【発明の効果】
【００１０】
本発明に係るポリフルオロアルキルアルコール(メタ)アクリル酸誘導体の共重合体である含フッ素重合体は、離型剤、オイルバリア剤などの表面改質剤等として用いられた場合に、特定の架橋性基含有単量体を用いていることにより、その架橋性基が基材表面の水酸基と架橋したり、あるいは自己架橋して、撥水撥油剤の耐久性を高めるといった効果がある。また、パーフルオロアルキル基が生体蓄積性の低い炭素数6以下で構成されているばかりではなく、分子中のフッ化ビニリデン由来のCH2CF2基が容易に脱HFして二重結合を形成し、それがオゾン分解を受けて分解し易いため、環境を阻害することが少ないといったすぐれた効果を奏する。かかる含フッ素重合体は、これを有効成分とする表面改質剤、特に撥水撥油剤として有効に用いられる。
【発明を実施するための形態】
【００１１】
一般式
CnF2n+1(CH2CF2)a(CF2CF2)b(CH2CH2)cOCOCR=CH2               〔I〕
で表わされるポリフルオロアルキルアルコール(メタ)アクリル酸誘導体は、特許文献３〜４に記載される如く、次のような化合物を例示することができる。
2015064360.tif 000002
およびこれらに対応するメタクリル酸誘導体。
【００１２】
また、一般式
CH2=CRCOOR1                                         〔II〕
R：水素原子またはメチル基
R1：炭素数1〜30の直鎖状、分岐状または脂環状のアルキル基
またはアラルキル基
で表される(メタ)アクリル酸エステル、例えばメチル、エチル、プロピル、イソプロピル、n-ブチル、n-ヘキシル、2-エチルヘキシル、n-オクチル、ラウリル、ステアリル等のアルキル基、シクロヘキシル等のシクロアルキル基、ベンジル等のアラルキル基でエステル化されたアクリル酸エステルまたはメタクリル酸エステル、好ましくは炭素数8以上の長鎖アルキル基、例えば2-エチルヘキシル、n-オクチル、ラウリル、ステアリル等のアルキル基を有するアルキル(メタ)アクリレート、ベンジル等のアラルキル基でエステル化された(メタ)アクリル酸エステル、特に好ましくはステアリル(メタ)アクリレート、ベンジル(メタ)アクリレートが、フッ素原子非含有重合性単量体として、処理基材の塗膜性、撥水性、撥油性のバランス上好んで用いられる。ここで、(メタ)アクリレートとは、アクリレートまたはメタクリレートを示している。
【００１３】
なお、必要に応じて、フッ素原子非含有重合性単量体として多官能性単量体またはオリゴマーを共重合体中10重量％以下の割合で共重合させることもできる。かかる多官能性単量体またはオリゴマーとしては、エチレングリコールジ(メタ)アクリレート、プロピレングリコールジ(メタ)アクリレート、1,4-ブタンジオールジ(メタ)アクリレート、1,6-ヘキサンジオールジ(メタ)アクリレート、1,9-ノナンジオールジ(メタ)アクリレート、ネオペンチルグリコールジ(メタ)アクリレート、テトラエチレングリコールジ(メタ)アクリレート、トリプロピレングリコールジ(メタ)アクリレート、ポリプロピレングリコールジ(メタ)アクリレート、ビスフェノールA・エチレンオキサイド付加物ジアクリレート、ジメチロールトリシクロデカンジアクリレート、グリセリンメタクリレートアクリレート、3-アクリロイルオキシグリセリンモノメタクリレート等が挙げられる。
【００１４】
コスト的にみればフッ素原子非含有重合性共単量体の共重合割合を増した共重合体が有利であり、フッ素原子非含有重合性単量体を、含フッ素重合性単量体との共重合体中約99〜1重量％、好ましくは約50〜5重量％共重合させると、撥水撥油性およびコストの両面からみて好ましい。
【００１５】
共重合体中には、さらに架橋性基含有単量体として、一般式
CH2=CRCOOR2NCO                                     〔III〕
および
CH2=CRCOOR2NHCOR3                                   〔IV〕
(ここで、Rは水素原子またはメチル基であり、R2はC1〜C30の直鎖状または分岐状のアルキレン基であり、R3はイソシアネート基のブロック基である)で表わされるNCO基含有(メタ)アクリル酸エステルの少くとも一種、例えば2-イソシアネートエチル(メタ)アクリレート、3-イソシアネートプロピル(メタ)アクリレート、4-イソシアネートブチル(メタ)アクリレート等またはそのマロン酸ジエチル付加体、メチルエチルケトンオキシム付加体、ε-カプロラクタム付加体、ピラゾール付加体、3,5-ジメチルピラゾール付加体、3-メチルピラゾール付加体、2-ブタノンオキシム付加体等が、共重合体中約0.01〜30重量％以下、好ましくは約0.1〜20重量％を占めるような割合で共重合される。これらの架橋性基含有単量体をさらに共重合させると、その架橋性基が基材表面の水酸基と架橋したりあるいは自己架橋して、撥水撥油剤の耐久性を高めることができる。
【００１６】
重合反応に際しては、取扱いの簡便性といった観点から、好ましくは1,4-ビス(トリフルオロメチル)ベンゼン、1,1,1,2,2-ペンタフルオロ-3,3-ジクロロプロパン、1,1,2,2,3-ペンタフルオロ-1,3-ジクロロプロパン、1,1,1,2,3,4,4,5,5,5-デカフルオロペンタン、パーフルオロヘキサン等の含フッ素有機溶媒中で、重合反応が行われる。
【００１７】
共単量体総量に対して約0.1〜4重量％、好ましくは約1〜3重量％の割合で用いられる開始剤としては、ジアシルパーオキサイド、パーオキシカーボネート、パーオキシエステル等が用いられ、具体的にはイソブチリルパーオキサイド、ラウロイルパーオキサイド、ステアロイルパーオキサイド、コハク酸パーオキサイド、ビス(ヘプタフルオロブチリル)パーオキサイド、ペンタフルオロブチロイルパーオキサイド、ビス(4-第3ブチルシクロヘキシル)パーオキシジカーボネート、ジ-n-プロピルパーオキシジカーボネート、ジイソプロピルパーオキシジカーボネート等の有機過酸化物が用いられ、重合方法によってはアゾ化合物や無機過酸化物またはそれらのレドックス系も用いられる。反応条件や組成比によっては重合反応が進行し難い場合もあるが、その場合には重合反応の途中で再度重合開始剤を追加して用いることもできる。
【００１８】
また、分子量の調整を行うため、必要に応じて連鎖移動剤を用いることもでき、連鎖移動剤としては、例えばジメチルエーテル、メチル第3ブチルエーテル、C1〜C6のアルカン類、メタノール、エタノール、2-プロパノール、シクロヘキサン、四塩化炭素、クロロホルム、ジクロロメタン、メタン、酢酸エチル、マロン酸エチル、アセトン等が挙げられる。
【００１９】
共重合反応は、これらの反応溶媒、反応開始剤等を用いて約0〜100℃、好ましくは約5〜60℃、特に好ましくは約40〜50℃の反応温度で行われる。反応終了後、固形分濃度が約5〜30重量％の共重合体溶液が得られ、この反応混合物から溶媒を除去することにより、含フッ素共重合体が得られる。
【００２０】
共重合反応に用いられたポリフルオロアルキルアルコール(メタ)アクリル酸誘導体〔I〕は、未反応の残留共単量体をガスクロマトグラフィーで分析した結果殆ど完全に共重合されていることが確認された。
【００２１】
ポリフルオロアルキルアルコール(メタ)アクリル酸誘導体の共重合体の製造方法はかかる溶液重合法に限定されず、例えば水を分散媒とし、ノニオン界面活性剤および／またはカチオン界面活性剤を含むけん濁重合法、乳化重合法なども用いられる。
【００２２】
このようにして得られるポリフルオロアルキルアルコール(メタ)アクリル酸誘導体の共重合体は、蒸発乾固する方法、無機塩等の凝集剤を添加して凝集させる方法などにより分離され、溶媒等で洗浄する方法により精製される。得られた共重合体の重量平均分子量Mwは、高速液体クロマトグラフィー法によって示され、その値は約10,000〜1,000,000となる。
【００２３】
溶液重合法により得られた重合体溶液は、さらに1,4-ビス(トリフルオロメチル)ベンゼン、1,3-ビス(トリフルオロメチル)ベンゼン等の含フッ素有機溶媒、好ましくは重合反応に用いられたものと同じ含フッ素有機溶媒によってその固形分濃度が約0.01〜30重量％、好ましくは約0.05〜5重量％に希釈され、表面改質剤として用いられる。水系の乳化重合法、けん濁重合法などによって得られる重合物については、そのままあるいは水で固形分濃度を約0.1〜10重量％に希釈した水性分散液として、または重合反応液に凝集剤を添加して重合物を凝集させ、水または有機溶媒で洗浄して分離された共重合体を水に分散または含フッ素有機溶媒に溶解させることにより、その水性分散液または有機溶媒溶液として、表面改質剤を調製することもできる。水性分散液としては、好ましくは界面活性剤および水溶性有機溶媒を20％以下含有させたものが用いられる。かかる水性分散液または有機溶媒溶液は、例えば撥水撥油剤、オイルバリヤなどの表面改質剤として用いることができる。
【００２４】
この共重合体の水性分散液またはこれらの含フッ素有機溶媒溶液よりなる重合体溶液中には、さらに他の添加剤としてメラミン樹脂、尿素樹脂、ブロックドイソシアネート等の架橋剤、重合体エクステンダー、シリコーン樹脂またはオイル、ワックス等の他の撥水剤、防虫剤、帯電防止剤、染料安定剤、防皺剤、ステインブロッカー等の表面改質剤用途に必要な添加剤を添加することができる。
【００２５】
このようにして得られる表面改質剤は、金属、紙、フィルム、繊維、布、織布、カーペットあるいはフィラメント、繊維、糸等で作られた布帛製品等に撥水撥油剤あるいは時計、モータ、デジタルカメラのレンズ等の精密機械の摺動部品またはその摺動部品に近接する部品に対して、摺動面から周辺部への潤滑オイルの滲み出しを防止するオイルバリアなどの表面改質剤として有効に適用される。適用方法としては、塗布、浸漬、吹付け、パッディング、ロール被覆あるいはこれらの組合せ方法などが一般に用いられ、例えば浴の固形分濃度を約0.1〜10重量％とすることにより、パッド浴として使用される。このパッド浴に被処理材料をパッドし、次いで絞りロールで過剰の液を取り除いて乾燥し、被処理材料に対する重合体量が約0.01〜10重量％になるように付着せしめる。その後、被処理材料の種類にもよるが、一般には約100〜200℃の温度で約1分間乃至約2時間程度の乾燥が行われ、撥水撥油処理が終了する。
【実施例】
【００２６】
次に、実施例について本発明を説明する。【００２７】
合成例
(1) 攪拌機および温度計を備えた容量1200mlのオートクレーブに、
CF3(CF2)3(CH2CF2)(CF2CF2)I (99.8GC％)
603g(1.17モル)およびジ第3ブチルパーオキサイド7gを仕込み、真空ポンプでオートクレーブを脱気した。内温を80℃迄加熱したところで、エチレンを逐次的に導入し、内圧を0.5MPaとした。内圧が0.2MPa迄下がったら、再びエチレンを導入して0.5MPaとし、これをくり返した。内温を80〜115℃に保ちながら、約3時間かけてエチレン49g(1.7モル)を導入した。内温50℃以下で内容物を回収し、
CF3(CF2)3(CH2CF2)(CF2CF2)(CH2CH2)I (98.3GC％)
635g(収率98.8％)を得た。【００２８】
(2) コンデンサおよび温度計を備えた容量200mlの三口フラスコに、上記(1)で得られた
CF3(CF2)3(CH2CF2)(CF2CF2)(CH2CH2)I (98.3GC％)
100g(0.18モル)とN-メチルホルムアミド100g(1.68モル)を仕込み、150℃で4時間攪拌した。反応終了後、反応混合物を水30mlで洗浄し、その下層(82.8g)を15重量％p-トルエンスルホン酸水溶液83gと混合し、80℃で8時間攪拌した。反応混合物を静置後、下層として常温で無色透明の液体である反応生成物(78.4GC％)を60g(収率62.6％)得た。【００２９】
反応生成物について、内圧0.2kPa、内温100〜144℃、塔頂温度58〜59℃の条件下で減圧蒸留を行い、精製反応生成物(95.4GC％)43.7g(蒸留収率88.2％)を得た。【００３０】
得られた精製反応生成物は、1H-NMRおよび19F-NMRの結果から、次式で示される化合物であることが確認された。
CF3(CF2)3(CH2CF2)(CF2CF2)(CH2CH2)OH【００３１】
(3) 上記(2)で得られた反応生成物(95.4GC％)40.0g(0.09モル)、トルエン21g、p-トルエンスルホン酸1.7gおよびハイドロキノン0.05gを、コンデンサおよび温度計を備えた容量100mlの三口フラスコに仕込み、内温を100℃迄加熱した後アクリル酸10.2g(0.14モル)を加え、内温115℃で2時間攪拌した。反応終了後、冷却して72gの反応液を回収し、エバポレータでトルエンを除去した残渣44.5gを水道水で洗浄し、下層として常温で無色透明の液体である反応生成物(86.3GC％)を40.9g(収率82.6％)得た。【００３２】
この反応生成物について、内圧0.2kPa、内温103〜143℃、塔頂温度60〜61℃の条件下で減圧蒸留を行い、精製反応生成物(99.2GC％)15.7g(蒸留収率44.1％)を得た。【００３３】
得られた精製反応生成物は、1H-NMRおよび19F-NMRの結果から、次式で示される化合物であることが確認された。
CF3(CF2)3(CH2CF2)(CF2CF2)(CH2CH2)OCOCH=CH2  〔含フッ素モノマー〕【００３４】
実施例１
上記合成例で得られた含フッ素モノマー                        75g
n-ステアリルメタクリレート(共栄社化学製品ライトエステルS)  8.8g
2-〔(3,5-ジメチルピラゾリル)カルボニルアミノ〕             0.2g
エチルメタクリレート(昭和電工製品カレンズMOI-BP)
1,4-ビス(トリフルオロメチル)ベンゼン                       414g
以上の各成分を、コンデンサを備えた容量500mlの反応器に仕込み、窒素ガスで30分間置換した。反応器に、さらに
ビス(4-第3ブチルシクロヘキシル)パーオキシジカーボネート    2.4g
を段階的に添加した後(合計500.4g)、反応器内温度を徐々に50℃まで上げ、攪拌しながらこの温度で21時間重合反応を行った。【００３５】
反応終了後冷却し、固形分濃度17.3重量％の重合体溶液を得た。未反応の残留共単量体についてガスクロマトグラフィーで分析した結果、共重合反応に用いられた含フッ素モノマーの99％以上が共重合反応されていることが確認された。【００３６】
なお、得られた共重合体溶液を120℃のオーブン中に入れ、溶媒を除去して単離した含フッ素モノマー・n-ステアリルメタクリレート・NCO基含有モノマー共重合体の共重合割合は重量％で89.3：10.5：0.2であり、その重量平均分子量Mwは、92,000であった。ここで、Mwの測定は、Shodex GPC KD 806M + KD-802 + KD-Gを用い、温度40℃、溶出液である10mMテトラヒドロフラン溶液の溶出速度を1ml/分としてGPC測定法により行われ、検出器としては視差屈折計が、また解析にはSIC製Labchart 180(ポリスチレン換算)がそれぞれ用いられた。【００３７】
この共重合体溶液に、1,4-ビス(トリフルオロメチル)ベンゼンを加えて、その固形分濃度を2重量％に希釈し、その希釈液1mlをいずれも2×5cmのステンレス鋼板(SUS板)に塗り、180℃で10分間乾燥させて、試験片を作製した。【００３８】
作製された試験片について、撥水・撥油性能の一つの指標である静的接触角の測定(セシルドロップ法による)を、ヘキサデカンC16H34および水について実施した。測定は、1,4-ビス(トリフルオロメチル)ベンゼン溶媒による洗浄前、洗浄後について、それぞれ行われた。【００３９】
実施例２
実施例１において、2-〔(3,5-ジメチルピラゾリル)カルボニルアミノ〕エチルメタクリレートの代わりに、メタクリル酸2-(O-［1´-メチルプロピリデンアミノ］カルボキシアミノ)エチル(昭和電工製品カレンズMOI-BM)が同量(0.2重量部)用いられて重合体溶液の調製が行われたところ、固形分濃度17.3重量％の重合体溶液が得られ、その溶媒を除去して単離した含フッ素モノマー・n-ステアリルメタクリレート・NCO基含有モノマー共重合体の共重合割合は重量％で89.3：10.5：0.2であり、その重量平均分子量Mwは90,000であった。【００４０】
実施例３
実施例１において、反応器に次の各成分が仕込まれ、
前記合成例で得られた含フッ素モノマー                      84.6g
ベンジルメタクリレート(三菱レイヨン製品アクリエステルBZ)   9.5g
2-〔(3,5-ジメチルピラゾリル)カルボニルアミノ〕             0.3g
エチルメタクリレート(昭和電工製品カレンズMOI-BP)
1,4-ビス(トリフルオロメチル)ベンゼン                       404g
さらに
ビス(4-第3ブチルシクロヘキシル)パーオキシジカーボネート    1.3g
が段階的に添加されて重合体溶液の調製が行われたところ、固形分濃度19.1重量％の重合体溶液が得られ、その溶媒を除去して単離した含フッ素モノマー・ベンジルメタクリレート・NCO基含有モノマー共重合体の共重合割合は重量％で89.7：10.0：0.3であり、その重量平均分子量Mwは90,000であった。【００４１】
実施例４
実施例３において、2-〔(3,5-ジメチルピラゾリル)カルボニルアミノ〕エチルメタクリレートの代わりに、メタクリル酸2-(O-［1´-メチルプロピリデンアミノ］カルボキシアミノ)エチルが同量(0.3重量部)用いられて重合体溶液の調製が行われたところ、固形分濃度19.1重量％の重合体溶液が得られ、その溶媒を除去して単離した含フッ素モノマー・ベンジルメタクリレート・NCO基含有モノマー共重合体の共重合割合は重量％で89.7：10.0：0.3であり、その重量平均分子量Mwは85,000であった。【００４２】
実施例５
実施例３において、含フッ素モノマー量が84.7重量部に変更され、また2-〔(3,5-ジメチルピラゾリル)カルボニルアミノ〕エチルメタクリレートの代わりに、メタクリル酸2-(O-［1´-メチルプロピリデンアミノ］カルボキシアミノ)エチルが0.5重量部用いられて重合体溶液の調製が行われたところ、固形分濃度19.2重量％の重合体溶液が得られ、その溶媒を除去して単離した含フッ素モノマー・ベンジルメタクリレート・NCO基含有モノマー共重合体の共重合割合は重量％で89.5：10.0：0.5であり、その重量平均分子量Mwは83,000であった。【００４３】
実施例６
実施例３において、2-〔(3,5-ジメチルピラゾリル)カルボニルアミノ〕エチルメタクリレートの代わりに、メタクリル酸2-(O-［1´-メチルプロピリデンアミノ］カルボキシアミノ)エチルが1.0重量部用いられて重合体溶液の調製が行われたところ、固形分濃度19.3重量％の重合体溶液が得られ、その溶媒を除去して単離した含フッ素モノマー・ベンジルメタクリレート・NCO基含有モノマー共重合体の共重合割合は重量％で89.0：10.0：1.0であり、その重量平均分子量Mwは80,000であった。【００４４】
比較例１
実施例１において、2-〔(3,5-ジメチルピラゾリル)カルボニルアミノ〕エチルメタクリレートが用いられずに重合体溶液の調製が行われたところ、固形分濃度17.2重量％の重合体溶液が得られ、その溶媒を除去して単離した含フッ素モノマー・n-ステアリルメタクリレート共重合体の共重合割合は重量％で89.5：10.5であり、その重量平均分子量Mwは95,000であった。【００４５】
比較例２
実施例３において、含フッ素モノマー量が84.8重量部に変更され、2-〔(3,5-ジメチルピラゾリル)カルボニルアミノ〕エチルメタクリレートが用いられずに重合体溶液の調製が行われたところ、固形分濃度19.1重量％の重合体溶液が得られ、その溶媒を除去して単離した含フッ素モノマー・ベンジルメタクリレート共重合体の共重合割合は重量％で89.9：10.1であり、その重量平均分子量Mwは90,000であった。【００４６】
以上の各実施例および比較例で得られた試験片の静的接触角(単位：度)の測定結果は、次の表に示される。なお、未処理SUS基材の静的接触角は、C16H34は10.5度、水は93度であった。
表
実施例                 比較例  
１   ２   ３   ４   ５   ６   １   ２ 
C16H34〔溶媒洗浄前〕   79    80    78    78    79    80    80    77
C16H34〔溶媒洗浄後〕   78    79    79    75    81    79    41    36
水〔溶媒洗浄前〕    120   120   120   120   121   120   120   120
水〔溶媒洗浄後〕    123   121   122   123   121   123   104   103
【国際調査報告】
2015064360.tif 000003
2015064360.tif 000004
2015064360.tif 000005
2015064360.tif 000006